FR 3154624 A1 20250502 FR 2311824 A 20231030 composé retardateur de flamme pour la prévention ou le traitement des feux de végétation et de forêt en particulier. Le produit retardateur de flamme à base aqueuse selon l’invention contient du lignosulfonate d’au moins un métal choisi parmi le magnésium et le calcium à une concentration massique comprise entre 4% et 33%. Le produit retardateur de flamme à base aqueuse selon l’invention peut contenir de la lécithine de soja ou de tournesol à une concentration massique comprise entre 0,4% et 5%. Solution de retardateur de flamme pour la prévention ou le traitement des feux de végétation Domaine technique de l'invention L'invention concerne un composé retardateur de flamme pour la prévention ou le traitement des feux de végétation et en particulier des feux de forêt. État de la technique Les composés retardateurs de flamme pour la prévention ou le traitement des feux de végétation et des feux de forêt en particulier, sont des produits mouillants ou des mousses ou poudres extinctrices. Ils sont classés en deux catégories : les « retardateurs à court terme » et « retardateurs à long terme ». Les retardateurs à court terme ont pour effet d’accroître la viscosité de l’eau pour augmenter la quantité d’eau déposée et retenue sur la végétation. Ce sont pour la plupart des farines (guar, caroube, …) ou des extraits d’algues ajoutés dans l’eau. Les doses typiquement épandues sur une végétation moyenne de garrigue ou de maquis sont de 1,5 Iitre de solution au mètre carré. La concentration en produit actif sera calculée pour approcher une viscosité d’environ 500 centipoises. Les retardateurs à long terme sont des poudres ajoutées dans l’eau et c’est la nature chimique du produit ajouté à l’eau qui assure la fonction d’ignifugeant. Ce n’est plus l'eau qui joue le rôle essentiel dans l'action contre le feu. L'eau sert de diluant et de vecteur et le produit reste efficace après évaporation. Ces produits sont par exemple du sulfate d’ammonium, des polyphosphates, etc …. La concentration en produit actif sera calculée pour approcher une viscosité d’environ 200 à 500 centipoises pour l’épandage à partir de moyens terrestres et une viscosité d’environ 1000 à 2500 centipoises pour l’épandage par avion. Cette concentration est souvent voisine de 10% en masse. Les doses typiquement épandues sur une végétation moyenne de garrigue ou de maquis sont de 1,2 litre de solution au mètre carré. D’autres composés ont été brevetés revendiquant un effet de retardateur de flamme : Composés glycolipidiques : WO2013015241A1 - Fire extinguishing agent and fire extinguishing method using same Composés contenant du chitosan : FR3058155A1 - Nouvelles compositions ignifugeantes Composés de gomme et d’amidon : RU2715174C2 - Hydrogels for fire extinguishing, intensifying action of water Les produits retardateurs de flamme à long terme présentent deux inconvénients majeurs : ils sont coûteux et peuvent être potentiellement nuisibles à la flore et à la faune du lieu d’épandage. Objet de l'invention L'invention a pour but de remédier à ces inconvénients et concerne un produit retardateur de flamme pour la prévention ou le traitement des feux de végétation et des feux de forêt en particulier, à long terme, à faible coût de revient et qui ne présente pas de risque notoire pour la flore et la faune. L’invention a pour objet un produit retardateur de flamme pour la prévention ou le traitement des feux de végétation et des feux de forêt en particulier, à base aqueuse contenant un lignosulfonate d’au moins un métal choisi parmi le magnésium et le calcium à une concentration massique comprise entre 4% et 33% comme au moins l’un des produits actifs. Selon un premier développement de l’invention, le lignosulfonate d’au moins un métal choisi parmi le magnésium et le calcium est d’origine organique et issu du traitement du bois et de la fabrication de la pâte à papier. Selon un deuxième développement de l’invention, de la lécithine de soja ou de tournesol est ajoutée à une concentration massique comprise entre 0,4% et 5% au produit retardateur de flamme à base aqueuse contenant du lignosulfonate d’au moins un métal choisi parmi le magnésium et le calcium. Selon un troisième développement de l’invention, la solution de produit retardateur de flamme est ramenée à un pH compris entre 6 et 8 avec addition d’une base, notamment une solution d’hydroxyde de métaux alcalins ou alcalino-terreux. La solution de produit retardateur de flamme contient alors des sels de métaux alcalins et des sels d’au moins un métal choisi parmi le magnésium et le calcium. Description de modes particuliers de réalisation D'autres avantages et caractéristiques ressortiront plus clairement de la description qui va suivre de modes particuliers de réalisation de l'invention donnés à titre d'exemples non limitatifs. Selon un premier mode de réalisation de l’invention, le produit retardateur de flamme pour la prévention ou le traitement des feux de végétation et des feux de forêt en particulier, à base aqueuse est constitué de lignosulfonate d’au moins un métal choisi parmi le magnésium et le calcium à une concentration massique comprise entre 4% et 33% dans l’eau, et plus particulièrement entre 10% et 25% dans l’eau. L’eau peut être une eau pure ou une eau saline d’origine marine ou océanique. Une solution basique d’hydroxyde de métaux alcalins ou alcalino-terreux est additionnée pour ramener le pH de la solution à une valeur comprise entre 6,5 et 7,5. Selon un deuxième mode de réalisation de l’invention, le produit retardateur de flamme pour la prévention ou le traitement des feux de végétation et des feux de forêt en particulier, à base aqueuse est constitué de lignosulfonate d’au moins un métal choisi parmi le magnésium et le calcium à une concentration massique comprise entre 4% et 33% dans l’eau, et plus particulièrement entre 10% et 25% dans l’eau, et de lécithine de soja ou de tournesol à une concentration massique comprise entre 0,5% et 2%. L’eau peut être une eau pure ou une eau saline d’origine marine ou océanique. Une solution basique d’hydroxyde de métaux alcalins ou alcalino-terreux est additionnée pour ramener le pH de la solution à une valeur comprise entre 6,5 et 7,5. Selon un troisième mode de réalisation de l’invention, une solution de retardateur de flamme connue de l’état de l’art pour la prévention ou le traitement des feux de végétation et des feux de forêt en particulier, est additionnée de lignosulfonate d’au moins un métal choisi parmi le magnésium et le calcium à une concentration massique comprise entre 4% et 33%. Une solution basique d’hydroxyde de métaux alcalins ou alcalino-terreux est additionnée pour ramener le pH de la solution à une valeur comprise entre 6,5 et 7,5. Selon un quatrième mode de réalisation de l’invention, une solution de retardateur de flamme connue de l’état de l’art pour la prévention ou le traitement des feux de végétation et des feux de forêt en particulier, est additionnée de lignosulfonate d’au moins un métal choisi parmi le magnésium et le calcium à une concentration massique comprise entre 4% et 33% et de lécithine de soja ou de tournesol à une concentration massique comprise entre 0,4% et 3%. Une solution basique d’hydroxyde de métaux alcalins ou alcalino-terreux est additionnée pour ramener le pH de la solution à une valeur comprise entre 6,5 et 7,5. D'autres avantages et caractéristiques ressortiront plus clairement de la description qui va suivre de modes particuliers de réalisation de l'invention donnés à titre d'exemples non limitatifs. Premier exemple Une solution de retardateur de flamme pour la prévention ou le traitement des feux de végétation et des feux de forêt en particulier, est préparée en diluant une solution mère de lignosulfonate de magnésium dans de l’eau saline. La solution mère de lignosulfonate de magnésium est issue du procédé de traitement du bois pour fabriquer de la pâte à papier. Elle est constituée de 65% de lignosulfonate de magnésium dans l’eau. Elle a une masse volumique de 1,4 kg/litre et un pH de 2,9. L’eau est une eau saline à 35 grammes de chlorure de sodium par litre. Une suspension d’hydroxyde de calcium plus connue sous le nom de lait de chaux calcique à une concentration de 200 grammes par litre d’hydroxyde de calcium est utilisée pour corriger le pH. La solution est préparée en mélangeant sous agitation 1 000 grammes d’eau saline, 600 grammes de la solution mère de lignosulfonate de magnésium et 180 grammes de la suspension d’hydroxyde de calcium. Le pH final a une valeur comprise entre 7,0 et 7,5. La solution finale contient alors 21,9% de lignosulfonate de magnésium, 2,0% d’hydroxyde de calcium et 2,0% de chlorure de sodium. Deuxième exemple Une solution de retardateur de flamme pour la prévention ou le traitement des feux de végétation et des feux de forêt en particulier est préparée en diluant une solution mère de lignosulfonate de magnésium dans de l’eau. La solution mère de lignosulfonate de magnésium est issue du procédé de traitement du bois pour fabriquer de la pâte à papier. Elle est constituée de 65% de lignosulfonate de magnésium dans l’eau. Elle a une masse volumique de 1,4 kg/litre et un pH de 2,9. L’eau est une eau issue du réseau de distribution d’eau. Une solution d’hydroxyde de sodium à 300 grammes par litre est utilisée comme correcteur de pH. Une solution de lécithine de soja à 8% en masse dans l’eau et dont le pH a été ramené à 8,5 par addition d’hydroxyde de sodium est utilisée. La solution est préparée en mélangeant sous agitation 1 000 grammes d’eau, 500 grammes de la solution mère de lignosulfonate de magnésium, 80 grammes de la solution d’hydroxyde de sodium et 250 grammes de la solution de lécithine. Le pH final a une valeur comprise entre 7,0 et 7,5. La solution finale contient alors 17,8% de lignosulfonate de magnésium, 1,3% d’hydroxyde de sodium et 1,1% de lécithine de soja. Troisième exemple Une solution de retardateur de flamme pour la prévention ou le traitement des feux de végétation et des feux de forêt en particulier, est préparée en diluant une solution mère de lignosulfonate de calcium dans une solution aqueuse de sulfate d’ammonium. La solution mère de lignosulfonate de calcium est issue du procédé de traitement du bois pour fabriquer de la pâte à papier. Elle est constituée de 65% de lignosulfonate de calcium dans l’eau. Elle a une masse volumique de 1,45 kg/litre et un pH de 2,8. La solution aqueuse de sulfate d’ammonium contient 140 grammes par litre de de sulfate d’ammonium. Une solution d’hydroxyde de sodium à 300 grammes par litre est utilisée comme correcteur de pH. Une solution de lécithine de soja à 8% en masse dans l’eau et dont le pH a été ramené à 8,5 par addition d’hydroxyde de sodium est utilisée. La solution est préparée en mélangeant sous agitation 1 000 grammes de la solution aqueuse de sulfate d’ammonium, 160 grammes de la solution mère de lignosulfonate de calcium, 25 grammes de la solution d’hydroxyde de sodium et 100 grammes de la solution de lécithine. Le pH final a une valeur comprise entre 7,0 et 7,5. La solution finale contient alors 11,0% de sulfate d’ammonium, 7,8% de lignosulfonate de calcium, 0,6% de chlorure de sodium, et 0,6% de lécithine de soja. Produit retardateur de flamme pour la prévention ou le traitement des feux de végétation et de forêt à base aqueuse caractérisé en ce qu’il contient du lignosulfonate d’au moins un métal choisi parmi le magnésium et le calcium à une concentration massique comprise entre 4% et 33%. Produit retardateur de flamme pour la prévention ou le traitement des feux de végétation et de forêt à base aqueuse selon la revendication 1 caractérisé en ce que le lignosulfonate est un lignosulfonate de magnésium. Produit retardateur de flamme pour la prévention ou le traitement des feux de végétation et de forêt à base aqueuse selon la revendication 1 caractérisé en ce que le lignosulfonate est un lignosulfonate de calcium. Produit retardateur de flamme pour la prévention ou le traitement des feux de végétation et de forêt à base aqueuse selon l’une quelconque des revendications 1 à 3 caractérisé en ce que le lignosulfonate d’au moins un métal choisi parmi le magnésium et le calcium est d’origine organique. Produit retardateur de flamme pour la prévention ou le traitement des feux de végétation et de forêt à base aqueuse selon la revendication 4 caractérisé en ce que le lignosulfonate d’origine organique d’au moins un métal choisi parmi le magnésium et le calcium est issu du traitement du bois dans le procédé de fabrication de la pâte à papier. Produit retardateur de flamme pour la prévention ou le traitement des feux de végétation et de forêt à base aqueuse selon l’une quelconque des revendications 1 à 5 caractérisé en ce qu’il contient de la lécithine de soja ou de tournesol à une concentration massique comprise entre 0,4% et 5%.